【手続補正書】
【提出日】平成25年2月26日(2013.2.26)
【手続補正１】
【補正対象書類名】特許請求の範囲
【補正対象項目名】全文
【補正方法】変更
【補正の内容】
【特許請求の範囲】
【請求項１】
式（ＩＩ）の官能化化合物であって、前記官能化化合物が、ｎが３に等しいかまたはそれ以上の整数であることを特徴とする、同一であるかまたは異なるｎ個のカルベン前駆体基を含み：
【化１】
2012519206.tif 000001
式中ｘは１であり、Ｅはカルベン反応性中間基に変換されることが可能な基であり、Ｑは中核部分、ポリマーまたはデンドリマーであり、かつ同一であるかまたは異なる、［Ｒ］ｘ−Ｅ−Ｌ−基のそれぞれは、式（Ｉｅ）の基および式（Ｉａ）の基から独立的に選択され：
【化２】
2012519206.tif 000002
式中
Ｒはアリールまたはヘテロアリールであり、前記アリールまたはヘテロアリールは置換されないかまたは１つ、２つ、３つ、４つまたは５つの基によって置換され、前記基は同一であるかまたは異なりかつＣ１−２０アルキル、Ｃ２−２０アルケニル、Ｃ２−２０アルキニル、Ｃ１−２０ハロアルキル、Ｃ１−２０フルオロアルキル、Ｃ１−２０過フッ化アルキル、アリール、シアノ、ニトロ、ヒドロキシ、ハロ、カルボキシ、アミノ、Ｃ１−１０アルキルアミノ、ジ（Ｃ１−１０）アルキルアミノ、アリールアミノ、ジアリールアミノ、アリールアルキルアミノ、アミド、アシル、アシルオキシ、アシルアミド、エステル、Ｃ１−１０アルコキシ、アリールオキシ、ハロアルキル、チオール、Ｃ１−１０アルキルチオ、アリールチオ、スルホン酸、スルホニル、スルホンアミド、トリ（Ｃ１−２０アルキル）シリル、アリールジ（Ｃ１−２０アルキル）シリル、ジアリール（Ｃ１−２０アルキル）シリルおよびトリアリールシリルから独立的に選択され；
同一であるかまたは異なる各Ｌは、単結合または式（ＸＩＩ）
【化３】
2012519206.tif 000003
の基であって、式中：
Ａ１がアリーレンおよびへテロアリーレンから選択される非置換または置換基であることを特徴とするＡ１は、Ｒに結合する炭素原子と結合し；
Ａ２は単結合またはＣ１−２０アルキレン、Ｃ１−２０過フッ化アルキレン、アリーレン、ヘテロアリーレン、ｍが１から２０であることを特徴とする＊−Ｃ１−２０アルキレン−（Ｏ−Ｃ１−２０アルキレン−）ｍ、＊−Ｚ１−Ｃ１−２０アルキレン、＊−Ｚ１−Ｃ１−２０過フッ化アルキレン、＊−Ｚ１−アリーレン、＊−Ｚ１−ヘテロアリーレンおよび＊−Ｚ１−Ｃ１−２０アルキレン−（Ｏ−Ｃ１−２０アルキレン−）ｍから選択される非置換または置換基であってｍが１から２０であり、Ｚ１がＯ、Ｓ、Ｃ（Ｏ）、Ｓ（Ｏ）、Ｓ（Ｏ）２、Ｎ（Ｒ”）、Ｃ（Ｏ）Ｏ、ＯＣ（Ｏ）、Ｃ（Ｏ）Ｎ（Ｒ”）およびＮ（Ｒ”）Ｃ（Ｏ）から選択され、＊がＡ２のＡ１との結合点であり、前記Ｃ１−２０アルキレンおよびＣ１−２０過フッ化アルキレン基のそれぞれがＮ（Ｒ”）、Ｏ、Ｓまたはアリーレンによって任意に中断され、かつ各Ｒ”がＨ、Ｃ１−６アルキルおよびアリールから独立的に選択されることを特徴とする非置換または置換基であり；かつ
Ａ３は単結合または＊−Ｚ２−アリーレン、＊−Ｚ２−ヘテロアリーレン、＊−Ｚ２−Ｃ１−２０アルキレン、アリーレン、ヘテロアリーレン、Ｃ１−２０アルキレン、＊−Ｚ２−アリーレン−Ｏ、＊−Ｚ２−ヘテロアリーレン−Ｏ、＊−Ｚ２−Ｃ１−２０アルキレン−Ｏ、＊−アリーレン−Ｏ、＊−ヘテロアリーレン−Ｏ、＊−Ｃ１−２０アルキレン−Ｏ、Ｃ（Ｏ）、Ｓ（Ｏ）２、＊−ＯＣ（Ｏ）、＊−Ｎ（Ｒ”）Ｃ（Ｏ）、Ｏ、Ｓ、Ｎ（Ｒ”）、＊−Ｃ（Ｏ）Ｏ、＊−Ｃ（Ｏ）Ｎ（Ｒ”）、＊−Ｓ（Ｏ）２Ｏ、Ｃ１−２０アルケニレン、Ｃ１−２０アルキニレン、＊−Ｚ２−Ｃ１−２０アルケニレンおよび＊−Ｚ２−Ｃ１−２０アルキニレンから選択される非置換または置換基であって、Ｚ２がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、かつ＊がＡ３のＡ２との接続点であることを特徴とする非置換または置換基であり；かつ
Ｒ１は、Ｒ２が非置換または置換Ｃ１−６アルキル基または非置換または置換アリール基であることを特徴とする−Ｓ（Ｏ）２Ｒ２またはＨであり；
［Ｒ］ｘ−Ｅ−Ｌ−基がいずれもＲ１が−Ｓ（Ｏ）２Ｒ２である式（Ｉｅ）の基でないときということを条件とすればそのとき：
−各Ｌは式（ＸＩＩ）の基であり；かつ
−Ｑは中核部分、デンドリマー、またはポリマーであって、前記ポリマーが：多糖類、タンパク質、ポリエステル、ポリエーテル、ポリアクリレート、ポリメタクリレート、ポリカーボネート、ポリエーテルエーテルケトン（ＰＥＥＫ）、ポリエーテルイミド、ポリイミド、ポリスルホン、ポリ（塩化ビニル）、ポリシラン、ポリシロキサン、ポリ尿素、ポリウレタン、ポリ酪酸、ポリ塩化ビニリデン、フルオロポリマー、ポリエチレンイミン、またはその塩を含む前記官能化化合物。
【請求項２】
式（ＸＸＸ）のヒドラゾン化合物である請求項１に記載の官能化化合物であって
【化４】
2012519206.tif 000004
式中：
ｎは３に等しいかまたはそれ以上の整数であり；
Ｒはアリールまたはヘテロアリールであり、前記アリールまたはヘテロアリールは置換されないかまたは１つ、２つ、３つ、４つまたは５つの基によって置換され、前記基は同一であるかまたは異なりかつＣ１−２０アルキル、Ｃ２−２０アルケニル、Ｃ２−２０アルキニル、Ｃ１−２０ハロアルキル、Ｃ１−２０フルオロアルキル、Ｃ１−２０過フッ化アルキル、アリール、シアノ、ニトロ、ヒドロキシ、ハロ、カルボキシ、アミノ、Ｃ１−１０アルキルアミノ、ジ（Ｃ１−１０）アルキルアミノ、アリールアミノ、ジアリールアミノ、アリールアルキルアミノ、アミド、アシル、アシルオキシ、アシルアミド、エステル、Ｃ１−１０アルコキシ、アリールオキシ、ハロアルキル、チオール、Ｃ１−１０アルキルチオ、アリールチオ、スルホン酸、スルホニル、スルホンアミド、トリ（Ｃ１−２０アルキル）シリル、アリールジ（Ｃ１−２０アルキル）シリル、ジアリール（Ｃ１−２０アルキル）シリルおよびトリアリールシリルから独立的に選択され；
同一であるかまたは異なる各Ｌは、単結合または式（ＸＩＩ）
【化５】
2012519206.tif 000005
の基であって、式中：
Ａ１がアリーレンおよびへテロアリーレンから選択される非置換または置換基であることを特徴とするＡ１は、Ｒに結合する炭素原子と結合し；
Ａ２は単結合またはＣ１−２０アルキレン、Ｃ１−２０過フッ化アルキレン、アリーレン、ヘテロアリーレン、ｍが１から２０であることを特徴とする＊−Ｃ１−２０アルキレン−（Ｏ−Ｃ１−２０アルキレン−）ｍ、＊−Ｚ１−Ｃ１−２０アルキレン、＊−Ｚ１−Ｃ１−２０過フッ化アルキレン、＊−Ｚ１−アリーレン、＊−Ｚ１−ヘテロアリーレンおよび＊−Ｚ１−Ｃ１−２０アルキレン−（Ｏ−Ｃ１−２０アルキレン−）ｍから選択される非置換または置換基であってｍが１から２０であり、Ｚ１がＯ、Ｓ、Ｃ（Ｏ）、Ｓ（Ｏ）、Ｓ（Ｏ）２、Ｎ（Ｒ”）、Ｃ（Ｏ）Ｏ、ＯＣ（Ｏ）、Ｃ（Ｏ）Ｎ（Ｒ”）およびＮ（Ｒ”）Ｃ（Ｏ）から選択され、＊がＡ２のＡ１との結合点であり、前記Ｃ１−２０アルキレンおよびＣ１−２０過フッ化アルキレン基のそれぞれがＮ（Ｒ”）、Ｏ、Ｓまたはアリーレンによって任意に中断され、かつ各Ｒ”がＨ、Ｃ１−６アルキルおよびアリールから独立的に選択されることを特徴とする非置換または置換基であり；かつ
Ａ３は単結合または＊−Ｚ２−アリーレン、＊−Ｚ２−ヘテロアリーレン、＊−Ｚ２−Ｃ１−２０アルキレン、アリーレン、ヘテロアリーレン、Ｃ１−２０アルキレン、＊−Ｚ２−アリーレン−Ｏ、＊−Ｚ２−ヘテロアリーレン−Ｏ、＊−Ｚ２−Ｃ１−２０アルキレン−Ｏ、＊−アリーレン−Ｏ、＊−ヘテロアリーレン−Ｏ、＊−Ｃ１−２０アルキレン−Ｏ、Ｃ（Ｏ）、Ｓ（Ｏ）２、＊−ＯＣ（Ｏ）、＊−Ｎ（Ｒ”）Ｃ（Ｏ）、Ｏ、Ｓ、Ｎ（Ｒ”）、＊−Ｃ（Ｏ）Ｏ、＊−Ｃ（Ｏ）Ｎ（Ｒ”）、＊−Ｓ（Ｏ）２Ｏ、Ｃ１−２０アルケニレン、Ｃ１−２０アルキニレン、＊−Ｚ２−Ｃ１−２０アルケニレンおよび＊−Ｚ２−Ｃ１−２０アルキニレンから選択される非置換または置換基であって、Ｚ２がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、かつ＊がＡ３のＡ２との接続点であることを特徴とする非置換または置換基であり；
Ｒ１はＨ、またはＲ２が非置換または置換Ｃ１−６アルキル基または非置換または置換アリール基であることを特徴とする−Ｓ（Ｏ）２Ｒ２であり；かつ
Ｑは中核部分、ポリマー、またはデンドリマーであり；
Ｒ１がＨであるときということを条件とすれば、そのとき：
−各Ｌは式（ＸＩＩ）の基であり；かつ
−Ｑは中核部分、デンドリマー、またはポリマーであって、前記ポリマーが：多糖類、タンパク質、ポリエステル、ポリエーテル、ポリアクリレート、ポリメタクリレート、ポリカーボネート、ポリエーテルエーテルケトン（ＰＥＥＫ）、ポリエーテルイミド、ポリイミド、ポリスルホン、ポリ（塩化ビニル）、ポリシラン、ポリシロキサン、ポリ尿素、ポリウレタン、ポリ酪酸、ポリ塩化ビニリデン、フルオロポリマー、ポリエチレンイミン、またはその塩を含む前記官能化化合物。
【請求項３】
式（ＸＸＸａ）のスルホニルヒドラゾン化合物である請求項１または請求項２に記載の官能化化合物であって
【化６】
2012519206.tif 000006
式中：
ｎは３に等しいかまたはそれ以上の整数であり；
Ｒはアリールまたはヘテロアリールであり、前記アリールまたはヘテロアリールは置換されないかまたは１つ、２つ、３つ、４つまたは５つの基によって置換され、前記基は同一であるかまたは異なりかつＣ１−２０アルキル、Ｃ２−２０アルケニル、Ｃ２−２０アルキニル、Ｃ１−２０ハロアルキル、Ｃ１−２０フルオロアルキル、Ｃ１−２０過フッ化アルキル、アリール、シアノ、ニトロ、ヒドロキシ、ハロ、カルボキシ、アミノ、Ｃ１−１０アルキルアミノ、ジ（Ｃ１−１０）アルキルアミノ、アリールアミノ、ジアリールアミノ、アリールアルキルアミノ、アミド、アシル、アシルオキシ、アシルアミド、エステル、Ｃ１−１０アルコキシ、アリールオキシ、ハロアルキル、チオール、Ｃ１−１０アルキルチオ、アリールチオ、スルホン酸、スルホニル、スルホンアミド、トリ（Ｃ１−２０アルキル）シリル、アリールジ（Ｃ１−２０アルキル）シリル、ジアリール（Ｃ１−２０アルキル）シリルおよびトリアリールシリルから独立的に選択され；
同一であるかまたは異なる各Ｌは、単結合または式（ＸＩＩ）
【化７】
2012519206.tif 000007
の基であって、式中：
Ａ１がアリーレンおよびへテロアリーレンから選択される非置換または置換基であることを特徴とするＡ１は、Ｒに結合する炭素原子と結合し；
Ａ２は単結合またはＣ１−２０アルキレン、Ｃ１−２０過フッ化アルキレン、アリーレン、ヘテロアリーレン、ｍが１から２０であることを特徴とする＊−Ｃ１−２０アルキレン−（Ｏ−Ｃ１−２０アルキレン−）ｍ、＊−Ｚ１−Ｃ１−２０アルキレン、＊−Ｚ１−Ｃ１−２０過フッ化アルキレン、＊−Ｚ１−アリーレン、＊−Ｚ１−ヘテロアリーレンおよび＊−Ｚ１−Ｃ１−２０アルキレン−（Ｏ−Ｃ１−２０アルキレン−）ｍから選択される非置換または置換基であってｍが１から２０であり、Ｚ１がＯ、Ｓ、Ｃ（Ｏ）、Ｓ（Ｏ）、Ｓ（Ｏ）２、Ｎ（Ｒ”）、Ｃ（Ｏ）Ｏ、ＯＣ（Ｏ）、Ｃ（Ｏ）Ｎ（Ｒ”）およびＮ（Ｒ”）Ｃ（Ｏ）から選択され、＊がＡ２のＡ１との結合点であり、前記Ｃ１−２０アルキレンおよびＣ１−２０過フッ化アルキレン基のそれぞれがＮ（Ｒ”）、Ｏ、Ｓまたはアリーレンによって任意に中断され、かつ各Ｒ”がＨ、Ｃ１−６アルキルおよびアリールから独立的に選択されることを特徴とする非置換または置換基であり；かつ
Ａ３は単結合または＊−Ｚ２−アリーレン、＊−Ｚ２−ヘテロアリーレン、＊−Ｚ２−Ｃ１−２０アルキレン、アリーレン、ヘテロアリーレン、Ｃ１−２０アルキレン、＊−Ｚ２−アリーレン−Ｏ、＊−Ｚ２−ヘテロアリーレン−Ｏ、＊−Ｚ２−Ｃ１−２０アルキレン−Ｏ、＊−アリーレン−Ｏ、＊−ヘテロアリーレン−Ｏ、＊−Ｃ１−２０アルキレン−Ｏ、Ｃ（Ｏ）、Ｓ（Ｏ）２、＊−ＯＣ（Ｏ）、＊−Ｎ（Ｒ”）Ｃ（Ｏ）、Ｏ、Ｓ、Ｎ（Ｒ”）、＊−Ｃ（Ｏ）Ｏ、＊−Ｃ（Ｏ）Ｎ（Ｒ”）、＊−Ｓ（Ｏ）２Ｏ、Ｃ１−２０アルケニレン、Ｃ１−２０アルキニレン、＊−Ｚ２−Ｃ１−２０アルケニレンおよび＊−Ｚ２−Ｃ１−２０アルキニレンから選択される非置換または置換基であって、Ｚ２がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、かつ＊がＡ３のＡ２との接続点であることを特徴とする非置換または置換基であり；
Ｒ２は非置換または置換Ｃ１−６アルキル基または非置換または置換アリール基であり；かつ
Ｑは中核部分、ポリマー、またはデンドリマーである前記官能化化合物。
【請求項４】
請求項１から３のいずれか１項に記載の官能化化合物であって、Ｌが単結合であり、Ｑが少なくともｎ個のアリールまたはヘテロアリール環を含み、単結合である各Ｌが前記アリールまたはヘテロアリール環と直接結合し、これにより前記アリールまたはヘテロアリール環をＲに結合する炭素原子と直接結合させることを特徴とする前記官能化化合物。
【請求項５】
請求項１から４のいずれか１項に記載の官能化化合物であって、
（ａ）Ｑがポリスチレン、ポリスチレンを含むコポリマー、熱可塑性エラストマー、ポリイソプレン、ポリイソプレンを含むコポリマー、ＳＢＳゴム、ＳＩＳゴムまたはポリ（スチレン）−ポリ（エチレン／ブチレン）−ポリ（スチレン）（ＳＥＢＳ）を含むか；又は、
（ｂ）Ｑが式（ＸＩＶ）の中核部分であり、該中核部分が夫々がＬと結合するｎ個の式Ａ４のリンカー基を含み、ｎが３から１０の整数であり：
【化８】
2012519206.tif 000008
式中、各Ａ４が同一であるかまたは異なり、かつ単結合、−Ｚ３−アリーレン−＊、−Ｚ３−ヘテロアリーレン−＊、−Ｚ３−Ｃ１−２０アルキレン−＊、アリーレン、ヘテロアリーレン、Ｃ１−２０アルキレン、−Ｚ３−アリーレン−Ｏ−＊、−Ｚ３−ヘテロアリーレン−Ｏ−＊、−Ｚ３−Ｃ１−２０アルキレン−Ｏ−＊、アリーレン−Ｏ−＊、ヘテロアリーレン−Ｏ−＊、Ｃ１−２０アルキレン−Ｏ−＊、−Ｃ（Ｏ）−＊、Ｓ（Ｏ）２、−ＯＣ（Ｏ）−＊、−Ｎ（Ｒ”）Ｃ（Ｏ）−＊、Ｏ、Ｓ、Ｎ（Ｒ”）、−Ｃ（Ｏ）Ｏ−＊、−Ｃ（Ｏ）Ｎ（Ｒ”）−＊、−Ｓ（Ｏ）２Ｏ−＊、Ｃ１−２０アルケニレン、Ｃ１−２０アルキニレン、−Ｚ３−Ｃ１−２０アルケニレン−＊および−Ｚ３−Ｃ１−２０アルキニレン−＊から独立的に選択され、Ｚ３がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、かつ＊がＡ４のＬとの接続点であり、
かつＡはアリール環、ヘテロアリール環、Ｃ５−１０炭素環、Ｃ５−１０複素環、または融合二、三、または四環系の各環がアリール環、ヘテロアリール環、Ｃ５−１０炭素環およびＣ５−１０複素環より独立的に選択されることを特徴とする前記融合二、三または四環系であるか；または、
（ｃ）Ｑが式（ＸＶＩ）の中核部分であり、該中核部分が夫々がＬと結合するｎ個の式Ａ４のリンカー基を含み、ｎが３から１０の整数であり：
【化９】
2012519206.tif 000009
式中、各Ａ４が同一であるかまたは異なり、かつ単結合、−Ｚ３−アリーレン−＊、−Ｚ３−ヘテロアリーレン−＊、−Ｚ３−Ｃ１−２０アルキレン−＊、アリーレン、ヘテロアリーレン、Ｃ１−２０アルキレン、−Ｚ３−アリーレン−Ｏ−＊、−Ｚ３−ヘテロアリーレン−Ｏ−＊、−Ｚ３−Ｃ１−２０アルキレン−Ｏ−＊、アリーレン−Ｏ−＊、ヘテロアリーレン−Ｏ−＊、Ｃ１−２０アルキレン−Ｏ−＊、−Ｃ（Ｏ）−＊、Ｓ（Ｏ）２、−ＯＣ（Ｏ）−＊、−Ｎ（Ｒ”）Ｃ（Ｏ）−＊、Ｏ、Ｓ、Ｎ（Ｒ”）、−Ｃ（Ｏ）Ｏ−＊、−Ｃ（Ｏ）Ｎ（Ｒ”）−＊、−Ｓ（Ｏ）２Ｏ−＊、Ｃ１−２０アルケニレン、Ｃ１−２０アルキニレン、−Ｚ３−Ｃ１−２０アルケニレン−＊および−Ｚ３−Ｃ１−２０アルキニレン−＊から独立的に選択され、Ｚ３がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、かつ＊がＡ４のＬとの接続点であり、
かつＡＨＣが他の様式で置換されないかまたは置換される直鎖または分岐鎖、飽和または不飽和Ｃ１−２０炭化水素部分であることを特徴とする、前記官能化化合物。
【請求項６】
基盤上または基盤内に化学的に結合した三次元ネットワークを生成するための薬剤、または架橋剤としての請求項１ないし５のいずれか１項に記載する官能化化合物の使用。
【請求項７】
基盤上または基盤内に化学的に結合した三次元ネットワークを生成するためのプロセスであって、前記プロセスが：
（ａ）基盤を請求項１ないし５のいずれか１項に記載する官能化化合物と接触させること；および
（ｂ）カルベン反応性中間基が前記基盤と反応して前記基盤の上またはその中に前記の化学的に結合した三次元ネットワークを生成するよう、前記カルベン前駆体基から前記カルベン反応性中間基を生成することを含む前記プロセス。
【請求項８】
組成物を生成するためのプロセスであって：
（ｉ）基盤；および
（ｉｉ）前記基盤の上またはその中で化学的に結合した三次元ネットワークであって、前記の化学的に結合した三次元ネットワークが式（ＸＸＶＩＶａ）
【化１０】
2012519206.tif 000010
のものである化学的に結合した三次元ネットワークを含み、式中：
Ｃは炭素原子であり；
＊は前記炭素原子の前記基盤または前記組成物の他の分子または部分との結合点であり；かつ
ｎ、Ｒ、ＬおよびＱは請求項１から５のいずれか１項に定義するとおりであり、
前記プロセスが：
（ａ）基盤を請求項１ないし５のいずれか１項に記載する官能化化合物と接触させること；および
（ｂ）カルベン反応性中間基が前記基盤と反応して前記組成物を生成するよう、前記カルベン前駆体基から前記カルベン反応性中間基を生成することを含む前記プロセス。
【請求項９】
第一の基盤と第二の基盤の間に化学的に結合した三次元ネットワークを生成するためのプロセスであって、前記プロセスが：
（ａ）第１の基盤および第２の基盤を請求項１ないし５のいずれか１項に記載する官能化化合物と接触させること；および
（ｂ）カルベン反応性中間基が前記第１の基盤および前記第２の基盤と反応して前記の化学的に結合した三次元ネットワークを前記第１および第２の基盤の間に生成するよう、前記カルベン前駆体基から前記カルベン反応性中間基を生成することを含む前記プロセス。
【請求項１０】
組成物を生成するためのプロセスであって：
−第１の基盤；
−第２の基盤；および
−式（ＸＸＶＩＶａ）の三次元ネットワークを含み：
【化１１】
2012519206.tif 000011
式中
Ｃは炭素原子であり；
＊は前記炭素原子の前記第１または第２の基盤または前記組成物の他の分子または部分との結合点であり；かつ
ｎ、Ｒ、ＬおよびＱは請求項１ないし５のいずれか１項に定義する通りであり；
前記プロセスが：
（ａ）第１の基盤および第２の基盤を請求項１ないし５のいずれか１項に記載する官能化化合物と接触させること；および
（ｂ）カルベン反応性中間基が前記第１の基盤および前記第２の基盤と反応して前記組成物を生成するよう、前記カルベン前駆体基から前記カルベン反応性中間基を生成することを含む前記プロセス。
【請求項１１】
フィルムまたはコーティングを生成するためのプロセスであって、前記プロセスが：
（ａ）フィルム配合物またはコーティング配合物が請求項１ないし５のいずれか１項に記載する官能化化合物を含む、前記フィルムまたはコーティング配合物を基板の表面に配置すること；および
（ｂ）前記カルベン前駆体基よりカルベン反応性中間基を生成し、これにより前記基盤上にフィルムまたはコーティングを形成することを含む前記プロセス。
【請求項１２】
コーティングされた基盤を生成するためのプロセスであって：
−基盤；および
−前記基盤の表面上のコーティングであって、前記コーティングが式（ＸＸＶＩＶａ）の三次元ネットワークを含み：
【化１２】
2012519206.tif 000012
式中
Ｃは炭素原子であり；
＊は前記炭素原子の前記基盤または前記コーティングにおける他の分子または部分との結合点であり；かつ
ｎ、Ｒ、ＬおよびＱは請求項１ないし５のいずれか１項に定義する通りであり；
前記プロセスが：
（ａ）コーティング配合物が請求項１ないし５のいずれか１項に記載する官能化化合物を含む、前記コーティング配合物を基板の表面に配置すること；および
（ｂ）前記カルベン前駆体基からカルベン反応性中間基を生成し、これにより前記基盤上にコーティングを形成することを含む前記プロセス。
【請求項１３】
生成物を生成するためのプロセスであって：
−第１の基盤；
−第２の基盤；および
−前記第１と第２の基盤の接続部にある組成物であって、前記組成物が（ｉ）第３の材料および（ｉｉ）式（ＸＸＶＩＶａ）の三次元ネットワークを含む組成物を含む生成物を生成するためのプロセスであり：
【化１３】
2012519206.tif 000013
式中
Ｃは炭素原子であり；
＊は前記炭素原子の前記第１の基盤、前記第２の基盤、前記第３の材料、または前記組成物の他の分子または部分との結合点であり；かつ
ｎ、Ｒ、ＬおよびＱは請求項１ないし５のいずれか１項に定義する通りであり；
前記プロセスが：
（ａ）第１の基盤と第２の基盤の接続部にある組成物であって、前記組成物が（ｉ）第３の材料および（ｉｉ）請求項１ないし５のいずれか１項に記載する官能化化合物を含む組成物を提供すること；および
（ｂ）カルベン反応性中間基が前記の第１の基盤、前記の第２の基盤、および前記の第３の材料と反応して前記生成物を生成するよう、前記カルベン前駆体基から前記カルベン反応性中間基を生成することを含む前記プロセス。
【請求項１４】
処理された粒子を生成するためのプロセスであって、前記プロセスが：
（ａ）官能化架橋化合物が請求項１ないし５のいずれか１項に記載する化合物であることを特徴とする、前記官能化架橋化合物を基盤粒子と接触させること；および
（ｂ）カルベン反応性中間基が前記基盤粒子と反応して前記粒子を前記化合物と結合させ、これにより前記の処理された粒子を得るよう、前記カルベン前駆体基からカルベン反応性中間基を生成することを含む前記プロセス。
【請求項１５】
第１の基盤を第２の基盤に架橋するためのプロセスであって、前記第１および第２の基盤が同一であるかまたは異なり、前記プロセスが
（ａ）官能化架橋化合物が請求項１ないし５のいずれか１項に記載する化合物であることを特徴とする、前記第１および第２の基盤を前記官能化架橋化合物と接触させること；および
（ｂ）少なくとも１つのカルベン反応性中間基が前記第１の基盤と反応しかつ少なくとも１つの他の反応性中間基が前記第２の基盤と反応し、これにより前記第１および第２の基盤を架橋するよう、前記カルベン前駆体基からカルベン反応性中間基を生成することを含む前記プロセス。
【請求項１６】
基盤上または基盤内に化学的に結合した三次元ネットワークを含む組成物であって、前記組成物が：
−基盤；および
−基盤上または基盤内に化学的に結合した三次元ネットワークであって、前記の化学的に結合した三次元ネットワークが式（ＸＸＶＩＶａ）
【化１４】
2012519206.tif 000014
のものである前記の化学的に結合した三次元ネットワークを含み、式中
Ｃは炭素原子であり；
＊は前記炭素原子の前記基盤または前記組成物における他の分子または部分との結合点であり；かつ
ｎ、Ｒ、ＬおよびＱが請求項１ないし５のいずれか１項に定義する通りである前記組成物。
【請求項１７】
組成物であって：
−第１の基盤；
−第２の基盤；および
−式（ＸＸＶＩＶａ）の三次元ネットワークであって、前記第１および第２の基盤と結合する前記三次元ネットワークを含み：
【化１５】
2012519206.tif 000015
式中
Ｃは炭素原子であり；
＊は前記炭素原子の前記第１または第２の基盤または前記組成物の他の分子または部分との結合点であり；かつ
ｎ、Ｒ、ＬおよびＱが請求項１ないし５のいずれか１項に定義する通りである前記組成物。
【請求項１８】
コーティングされた基盤であって：
−基盤；および
−前記基盤の表面上のコーティングであって、前記コーティングが式（ＸＸＶＩＶａ）の三次元ネットワークを含み：
【化１６】
2012519206.tif 000016
式中
Ｃは炭素原子であり；
＊は前記炭素原子の前記基盤または前記コーティングにおける他の分子または部分との結合点であり；かつ
ｎ、Ｒ、ＬおよびＱが請求項１ないし５のいずれか１項に定義するとおりである前記のコーティングされた基盤。
【請求項１９】
生成物であって：
−第１の基盤；
−第２の基盤；および
−前記第１および第２の基盤の接続部にある組成物であって、前記組成物が（ｉ）第３の材料および（ｉｉ）式（ＸＸＶＩＶａ）の三次元ネットワークを含む前記組成物を含み：
【化１７】
2012519206.tif 000017
式中
Ｃは炭素原子であり；
＊は前記炭素原子の前記第１の基盤、前記第２の基盤、前記第３の材料、または前記第１および第２の基盤の前記接続部にある前記組成物における他の分子または部分との結合点であり；かつ
ｎ、Ｒ、ＬおよびＱは請求項１ないし５のいずれか１項に定義する通りである前記生成物。
【請求項２０】
処理された粒子であって、前記の処理された粒子が式（ＸＸＶＩＶａ）の架橋部分と結合した基盤粒子を含み：
【化１８】
2012519206.tif 000018
式中
Ｃは炭素原子であり；
＊は前記炭素原子の前記基盤粒子または他の部分または分子との結合点であり；かつ
ｎ、Ｒ、ＬおよびＱは請求項１ないし５のいずれか１項に定義する通りである前記の処理された粒子。
【請求項２１】
架橋生成物であって：
（ａ）第１の基盤；
（ｂ）第２の基盤；および
（ｃ）式（ＸＸＶＩＶａ）の架橋部分を含み：
【化１９】
2012519206.tif 000019
式中
Ｃは炭素原子であり；
＊は前記炭素原子の前記第１の基盤、前記第２の基盤または他の部分または分子との結合点であり；かつ
ｎ、Ｒ、ＬおよびＱは請求項１ないし５のいずれか１項にに定義する通りである前記架橋生成物。
【請求項２２】
式（ＩＩ）の官能化化合物を生成するためのプロセスであって、前記官能化化合物が、ｎが３に等しいかまたはそれ以上の整数であることを特徴とする、同一であるかまたは異なるｎ個のカルベン前駆体基を含み
【化２０】
2012519206.tif 000020
式中ｘは１であり、Ｅはカルベン反応性中間基に変換されることが可能な基であり、Ｑは中核部分、ポリマーまたはデンドリマーであり、かつ同一であるかまたは異なる、［Ｒ］ｘ−Ｅ−Ｌ−基のそれぞれは、式（Ｉｅ）の基および式（Ｉａ）の基から独立的に選択され：
【化２１】
2012519206.tif 000021
式中
Ｒはアリールまたはヘテロアリールであり、前記アリールまたはヘテロアリールは置換されないかまたは１つ、２つ、３つ、４つまたは５つの基によって置換され、前記基は同一であるかまたは異なりかつＣ１−２０アルキル、Ｃ２−２０アルケニル、Ｃ２−２０アルキニル、Ｃ１−２０ハロアルキル、Ｃ１−２０フルオロアルキル、Ｃ１−２０過フッ化アルキル、アリール、シアノ、ニトロ、ヒドロキシ、ハロ、カルボキシ、アミノ、Ｃ１−１０アルキルアミノ、ジ（Ｃ１−１０）アルキルアミノ、アリールアミノ、ジアリールアミノ、アリールアルキルアミノ、アミド、アシル、アシルオキシ、アシルアミド、エステル、Ｃ１−１０アルコキシ、アリールオキシ、ハロアルキル、チオール、Ｃ１−１０アルキルチオ、アリールチオ、スルホン酸、スルホニル、スルホンアミド、トリ（Ｃ１−２０アルキル）シリル、アリールジ（Ｃ１−２０アルキル）シリル、ジアリール（Ｃ１−２０アルキル）シリルおよびトリアリールシリルから独立的に選択され；
同一であるかまたは異なる各Ｌは、単結合または式（ＸＩＩ）
【化２２】
2012519206.tif 000022
の基であって、式中：
Ａ１がアリーレンおよびへテロアリーレンから選択される非置換または置換基であることを特徴とするＡ１は、Ｒに結合する炭素原子と結合し；
Ａ２は単結合またはＣ１−２０アルキレン、Ｃ１−２０過フッ化アルキレン、アリーレン、ヘテロアリーレン、ｍが１から２０であることを特徴とする＊−Ｃ１−２０アルキレン−（Ｏ−Ｃ１−２０アルキレン−）ｍ、＊−Ｚ１−Ｃ１−２０アルキレン、＊−Ｚ１−Ｃ１−２０過フッ化アルキレン、＊−Ｚ１−アリーレン、＊−Ｚ１−ヘテロアリーレンおよび＊−Ｚ１−Ｃ１−２０アルキレン−（Ｏ−Ｃ１−２０アルキレン−）ｍから選択される非置換または置換基であってｍが１から２０であり、Ｚ１がＯ、Ｓ、Ｃ（Ｏ）、Ｓ（Ｏ）、Ｓ（Ｏ）２、Ｎ（Ｒ”）、Ｃ（Ｏ）Ｏ、ＯＣ（Ｏ）、Ｃ（Ｏ）Ｎ（Ｒ”）およびＮ（Ｒ”）Ｃ（Ｏ）から選択され、＊がＡ２のＡ１との結合点であり、前記Ｃ１−２０アルキレンおよびＣ１−２０過フッ化アルキレン基のそれぞれがＮ（Ｒ”）、Ｏ、Ｓまたはアリーレンによって任意に中断され、かつ各Ｒ”がＨ、Ｃ１−６アルキルおよびアリールから独立的に選択されることを特徴とする非置換または置換基であり；かつ
Ａ３は単結合または＊−Ｚ２−アリーレン、＊−Ｚ２−ヘテロアリーレン、＊−Ｚ２−Ｃ１−２０アルキレン、アリーレン、ヘテロアリーレン、Ｃ１−２０アルキレン、＊−Ｚ２−アリーレン−Ｏ、＊−Ｚ２−ヘテロアリーレン−Ｏ、＊−Ｚ２−Ｃ１−２０アルキレン−Ｏ、＊−アリーレン−Ｏ、＊−ヘテロアリーレン−Ｏ、＊−Ｃ１−２０アルキレン−Ｏ、Ｃ（Ｏ）、Ｓ（Ｏ）２、＊−ＯＣ（Ｏ）、＊−Ｎ（Ｒ”）Ｃ（Ｏ）、Ｏ、Ｓ、Ｎ（Ｒ”）、＊−Ｃ（Ｏ）Ｏ、＊−Ｃ（Ｏ）Ｎ（Ｒ”）、＊−Ｓ（Ｏ）２Ｏ、Ｃ１−２０アルケニレン、Ｃ１−２０アルキニレン、＊−Ｚ２−Ｃ１−２０アルケニレンおよび＊−Ｚ２−Ｃ１−２０アルキニレンから選択される非置換または置換基であって、Ｚ２がＯ、Ｓ、Ｎ（Ｒ”）、Ｃ（Ｏ）、Ｓ（Ｏ）、Ｓ（Ｏ）２、Ｃ（Ｏ）Ｏ、ＯＣ（Ｏ）、Ｃ（Ｏ）Ｎ（Ｒ”）およびＮ（Ｒ”）Ｃ（Ｏ）から選択され、各Ｒ”がＨ、Ｃ１−６アルキルおよびアリールから独立的に選択され、かつ＊がＡ３のＡ２との接続点であることを特徴とする非置換または置換基であり；かつ
Ｒ１は、Ｒ２が非置換または置換Ｃ１−６アルキル基または非置換または置換アリール基であることを特徴とする−Ｓ（Ｏ）２Ｒ２またはＨであり；
［Ｒ］ｘ−Ｅ−Ｌ−基がいずれもＲ１が−Ｓ（Ｏ）２Ｒ２である式（Ｉｅ）の基でないときということを条件とすればそのとき：
−各Ｌは式（ＸＩＩ）の基であり；かつ
−Ｑは中核部分、デンドリマー、またはポリマーであって、前記ポリマーが：多糖類、タンパク質、ポリエステル、ポリエーテル、ポリアクリレート、ポリメタクリレート、ポリカーボネート、ポリエーテルエーテルケトン（ＰＥＥＫ）、ポリエーテルイミド、ポリイミド、ポリスルホン、ポリ（塩化ビニル）、ポリシラン、ポリシロキサン、ポリ尿素、ポリウレタン、ポリ酪酸、ポリ塩化ビニリデン、フルオロポリマー、ポリエチレンイミン、またはその塩を含み；
前記プロセスが：
（ａ）中核部分、ポリマーまたはデンドリマーであってかつｎ個の官能基を担持する第１の化合物Ｑ’を、少なくとも１つの式（ＶＩａ）
【化２３】
2012519206.tif 000023
の第２の化合物で処理し、式中：
Ｌ’は、Ｌ’が前記官能基と反応性を示して前記第２の化合物を前記第１の化合物とカップリングさせることを特徴とする、脱離基または前記式（ＸＩＩ）の基の反応性前駆体であり、
Ｒはアリールまたはヘテロアリールであり、前記アリールまたはヘテロアリールは非置換であるかまたは１つ、２つ、３つ、４つまたは５つの基によって置換され、前記基は同一であるかまたは異なりかつＣ１−２０アルキル、Ｃ２−２０アルケニル、Ｃ２−２０アルキニル、Ｃ１−２０ハロアルキル、Ｃ１−２０フルオロアルキル、Ｃ１−２０過フッ化アルキル、アリール、シアノ、ニトロ、ヒドロキシ、ハロ、カルボキシ、アミノ、Ｃ１−１０アルキルアミノ、ジ（Ｃ１−１０）アルキルアミノ、アリールアミノ、ジアリールアミノ、アリールアルキルアミノ、アミド、アシル、アシルオキシ、アシルアミド、エステル、Ｃ１−１０アルコキシ、アリールオキシ、ハロアルキル、チオール、Ｃ１−１０アルキルチオ、アリールチオ、スルホン酸、スルホニル、スルホンアミド、トリ（Ｃ１−２０アルキル）シリル、アリールジ（Ｃ１−２０アルキル）シリル、ジアリール（Ｃ１−２０アルキル）シリルおよびトリアリールシリルから独立的に選択され、かつ
ＹはＮ＝Ｎ、ＯまたはＲ１がＨまたは−Ｓ（Ｏ）２Ｒ２でありかつＲ２が非置換または置換Ｃ１−６アルキル基または非置換または置換アリール基であることを特徴とするＮ−ＮＨＲ１であり、
生成する前記の式（ＩＩ）の官能化化合物における［Ｒ］ｘ−Ｅ−Ｌ−基のいずれもがＲ１が‐Ｓ（Ｏ）２Ｒ２である式（Ｉｅ）の基でないときの場合、各Ｌ’は前記式（ＸＩＩ）の基の反応性前駆体でありかつＱ’は中核部分、デンドリマーまたはポリマーであって前記ポリマーが：多糖類、タンパク質、ポリエステル、ポリエーテル、ポリアクリレート、ポリメタクリレート、ポリカーボネート、ポリエーテルエーテルケトン（ＰＥＥＫ）、ポリエーテルイミド、ポリイミド、ポリスルホン、ポリ（塩化ビニル）、ポリシラン、ポリシロキサン、ポリ尿素、ポリウレタン、ポリ酪酸、ポリ塩化ビニリデン、フルオロポリマー、ポリエチレンイミン、またはその塩を含み；
これにより式（ＩＸａ）の第３の化合物を生成することであって：
【化２４】
2012519206.tif 000024
式中Ｑ、Ｌ、Ｒ、Ｙおよびｎは上記の定義の通りであることを含み；
−ＹがＯであるときの場合前記プロセスがさらに：
（ｂ）Ｒ１が上記に定義する通りであることを特徴とする、Ｈ２Ｎ−ＮＨＲ１によって第３の化合物を熱の存在下で処理し、これにより第４の式（Ｘ）の化合物を生成することであって：
【化２５】
2012519206.tif 000025
式中Ｑ、Ｌ、Ｒ、Ｒ１およびｎは上記の定義の通りであること；および任意に
（ｃ）前記第４の化合物の前記Ｎ−ＮＨＲ１基の一部または全てをジアゾ基、Ｎ＝Ｎに変換することを含み；
かつ：
−ＹがＮ−ＮＨＲ１であるときの場合前記プロセスがさらに任意に：
（ｂ）前記第３の化合物の前記Ｙ基の一部または全てをジアゾ基に変換し；
これにより前記の式（ＩＩ）の官能化化合物を生成することを含む前記プロセス。